(57)【特許請求の範囲】
【請求項１】
トイレットペーパーをロール状にしたトイレットロールであって、
バージンパルプ３０〜７０質量％、上質古紙パルプ３０〜７０質量％を繊維素材とする坪量１８．５〜２０．５ｇ／ｍ2、紙厚１００〜１２５μｍ、乾燥引張強度の縦が２２０〜３５０ｃＮ／２５ｍｍ、横が８０〜１３０ｃＮ／２５ｍｍのトイレットペーパーが、１プライで５４〜５６ｍ、巻径１００．０〜１０３．５ｍｍφで巻き取られた、巻き長さ（ｍ）をロール中心軸と直交する面の面積で除した値である巻密度が０．７５〜０．８５ｍ／ｃｍ2である、ことを特徴とするトイレットロール。
【請求項２】
トイレットペーパーのＪＩＳ Ｌ １０９６ Ｅ法に基づき測定されるソフトネスが３．２〜４．２ｃＮである請求項１記載のトイレットロール。
【発明の詳細な説明】
【技術分野】
【０００１】
本発明は、トイレットペーパーをロール状に巻いたトイレットロールに関する。
【背景技術】
【０００２】
トイレットロールは、日常的に消費される生活品という性格上、消費者の製品選択の要素としてその価格や長さが非常に重視される。また、トイレットロールには、例えば、水分の裏抜け防止性に優れたシャワートイレ用のものや、紙厚が厚く肌触り性に優れる高級仕様のものなど、消費者の要望により種々の製品種があるが、特に、汎用品、古紙配合品、古紙原料品などの低価格品の製品群においては、特に価格と長さが重要視されている。
【０００３】
一方で、トイレットロールは、低密度な紙であるトイレットペーパーをロール状に巻き取った非常に嵩張るものであり、輸送にかかる物流費が価格に影響を与えやすい。石油等の輸送に必要なエネルギーの供給事情の変動によって、物流のためのエネルギー費は高騰することがあり、このため、トイレットロールにおいて物流コストの削減は重要な課題である。特に、上記の低価格品の製品群においては、きわめて重要な課題となる。
【０００４】
他方で、トイレットロールにおける物流費の削減は、トイレットロールの直径を小さくして、輸送車両等で一度に輸送できる数を多くすることが考えられる。トイレットロールでは、わずか数ｍｍ程度直径を小さくするだけで物流費削減の効果が充分に期待される。
【０００５】
しかしながら、トイレットロールを構成するトイレットペーパーは、低坪量で非常に薄いものであるため、単にトイレットペーパーの坪量や紙厚を低くすることで、巻長さをそのままに直径を小さくしようとすると、トイレットペーパーに要求されるふんわり感や柔らかさといった風合いが低下してしまう。また、巻き長さを短くすれば消費者の要求に合致しない。
【先行技術文献】
【特許文献】
【０００６】
【特許文献１】特許第５６０２９９８号
【特許文献２】特開２０１３−１３５００号公報
【特許文献３】特許第４５８５２３６号
【発明の概要】
【発明が解決しようとする課題】
【０００７】
そこで、本発明の課題は、上記のトイレットロールが有する問題点を解決することにあり、特に、充分な巻き長さで直径が小さく、しかも、古紙パルプを配合した製品でありながら、風合いにも優れるトイレットロールを提供することにある。
【課題を解決するための手段】
【０００８】
上記課題を解決した本発明は次記のとおりである。
【０００９】
〔請求項１記載の発明〕
トイレットペーパーをロール状にしたトイレットロールであって、
バージンパルプ３０〜７０質量％、上質古紙パルプ３０〜７０質量％を繊維素材とする坪量１８．５〜２０．５ｇ／ｍ2、紙厚１００〜１２５μｍ、乾燥引張強度の縦が２２０〜３５０ｃＮ／２５ｍｍ、横が８０〜１３０ｃＮ／２５ｍｍのトイレットペーパーが、１プライで５４〜５６ｍ、巻径１００．０〜１０３．５ｍｍφで巻き取られた、巻き長さ（ｍ）をロール中心軸と直交する面の面積で除した値である巻密度が０．７５〜０．８５ｍ／ｃｍ2である、ことを特徴とするトイレットロール。
【００１０】
〔請求項２記載の発明〕
トイレットペーパーのＪＩＳ Ｌ １０９６ Ｅ法に基づき測定されるソフトネスが３．２〜４．２ｃＮである請求項１記載のトイレットロール。
【発明の効果】
【００１１】
以上の本発明によれば、充分な巻き長さで直径が小さく、しかも、古紙パルプを配合した製品でありながら、風合いにも優れるトイレットロールが提供される。
【図面の簡単な説明】
【００１２】
【図１】本発明の実施形態に係るトイレットロールの斜視図である。
【発明を実施するための形態】
【００１３】
次いで、本発明に係るトイレットロールを説明する。図１に示されるように、本発明に係るトイレットロール１は、帯状のトイレットペーパー１０を紙管（管芯とも称される）２０にロール状に巻いたものである。
【００１４】
このトイレットペーパーは、バージンパルプ３０〜７０質量％、古紙パルプ３０〜７０質量％を繊維素材とする。古紙パルプは、バージンパルプと比較して安価であり、本発明に係るトイレットペーパーは、この古紙パルプを配合することで、バージンパルプ１００質量％からなるものに比して、安価に製造することができる。また、古紙パルプは、再溶解、脱墨、ディスパーザーによるニーディングといった古紙からパルプを再生する工程において繊維が薬品処理や機械的処理されることによって、再生前のパルプ繊維に比して繊維が細かくなる傾向にあり、このような繊維の性質上、紙厚を厚くせずに、繊維を密にして紙力を高めやすい。
【００１５】
その一方で、過度に配合すると柔軟性などの風合いが低下する。本発明に係るトイレットペーパーでは、このような古紙パルプの特徴に鑑みて、その配合比率を３０〜７０質量％としている。すなわち、古紙パルプの配合率が３０質量％未満であると、製造や使用に必要な紙力とするために紙厚が過度に厚くなりやすく、所望のコンパクトなロールの直径とすることが極めて困難となる。反対に、古紙パルプの配合率が７０質量％以上であると、柔軟性が低下し、本発明に係る乾燥引張強度の範囲とすると紙を引張った際に伸び難いため、加工時に断紙が発生してロールに巻き取ること自体が難しくなり、製造が極めて困難となる。
【００１６】
本発明に係る古紙パルプは、必ずしも限定されるものではないが、特に、上質古紙を原料とする上質古紙パルプ（Ｆ−ＤＩＰ、上質系古紙パルプ、上質脱墨パルプとも称される）を用いるのが望ましい。上質古紙パルプは、上質紙、色上質紙、微光沢紙等の選別された上質古紙を原料とするもので、原料由来の広葉樹クラフトパルプ（ＬＢＫＰ）が多く配合されている。このため、紙力を発現させやすく、特に、本発明に係るトイレットペーパーの坪量、紙厚、乾燥引張強度、巻径、巻密度の各構成とすることが極めて容易となる。
【００１７】
また、上質古紙パルプの中でも、特に白色度が７５〜８５％（ＰＦ−１０、日本電色工業製で測定）の高白色度のものがよい。このような上質古紙パルプを用いれば、より白色度に優れるトイレットペーパーとなる。
【００１８】
さらに、上質古紙パルプの中でも、原料段階でＪＩＳ  Ｐ  ８１２１に基づいて測定したフリーネス（ＣＳＦ）が３００〜４５０ｍｌであるものが望ましい。原紙抄造時のパルプからの水を脱水に影響を与え難く、抄速を落とすことがないからである。また、このように上質古紙パルプは、本発明に係るトイレットペーパーの構成とするのが容易である。
【００１９】
上質古紙パルプの好適な製造方法例としては、パルパーで原料（上質古紙）を溶解した後、スクリーンで粗選し、比較的粒径の大きな異物を除去した後、さらにスクリーンで精選し、小さな異物を除去する。その後に、フローテーターでインクを除去し、漂白工程を経た後、ディスパーザーで残存するインク粒を押し潰し、さらにフローテーションでインクを除去し、その後に二酸化チオ尿素等による還元漂白処理を行うことで製造することができる。このような工程で得られる上質古紙パルプは、概ね白色度は７８％以上、原料段階でのフリーネス（ＣＳＦ）が３５０〜４００ｍｌ、さらに、１０質量％程度の灰分を含むものとなり、本発明に係る上質古紙パルプとして好ましいものとなる。
【００２０】
他方、繊維素材は、古紙パルプ以外、すべてバージンパルプとするのが望ましく、特にそのバージンパルプは、針葉樹クラフトパルプ（ＮＢＫＰ）と広葉樹クラフトパルプ（ＬＢＫＰ）であるのが望ましい。これらの配合比率は、ＮＢＫＰ：ＬＢＫＰを２０：８０〜５０：５０とするのが望ましい。なお、このバージンパルプと上記の上質古紙パルプとからなる繊維素材を用いて製造されたトイレットペーパーは、古紙由来の機械パルプが５質量％以下、灰分が３質量％以下で、白色度は８０〜８５％程度となる。
【００２１】
本発明に係るトイレットペーパーは、上記繊維素材の組成であるとともにその坪量が１８．５〜２０．５ｇ／ｍ2、紙厚１００〜１２５μｍ、乾燥引張強度の縦が２２０〜３５０ｃＮ／２５ｍｍ、横が８０〜１３０ｃＮ／２５ｍｍである。まず、坪量が１８．５ｇ／ｍ2未満であると必要な強度と紙厚とするのが困難となる。また、２０．５ｇ／ｍ2を超えると紙厚が厚くなり所望のコンパクトな巻径の範囲にすることが難しくなる。さらに、紙厚が１００μｍ未満であると必要な強度を確保するのが難しく、また、紙のコシがなくなり風合いとくにふんわり感に乏しくなる。さらに、製品として適度な巻径でかつ巻きの硬さにすることが困難となる。反対に、１２５μｍを超えると所望のロールの直径とすることが難しくなりコンパクト化が達成し難くなる。さらに、乾燥引張強度の縦が２２０〜３５０ｃＮ／２５ｍｍ、横が８０〜１３０ｃＮ／２５ｍｍが範囲外となると、コンパクトにすると柔らかさやふんわり感が低下する。
【００２２】
なお、本発明に係る坪量は、ＪＩＳ  Ｐ  ８１２４（１９９８）に基づいて測定した値とする。また、紙厚の測定方法は、試験片をＪＩＳ Ｐ ８１１１（１９９８）の条件下で十分に（通常は、８時間程度）調湿した後、同条件下でダイヤルシックネスゲージ（厚み測定器）「ＰＥＡＣＯＣＫ Ｇ型」（尾崎製作所製）を用いて１プライの状態で測定するものとする。具体的には、プランジャーと測定台の間にゴミ、チリ等がないことを確認してプランジャーを測定台の上におろし、前記ダイヤルシックネスゲージのメモリを移動させてゼロ点を合わせ、次いで、プランジャーを上げて試料を試験台の上におき、プランジャーをゆっくりと下ろしそのときのゲージを読み取る。このとき、プランジャーをのせるだけとする。プランジャーの端子は金属製で直径１０ｍｍの円形の平面が紙平面に対し垂直に当たるようにし、この紙厚測定時の荷重は、約７０ｇｆである。なお、紙厚は測定を１０回行って得られる平均値とする。また、本発明に係る乾燥引張強度は、ＪＩＳ Ｐ ８１１３に規定されるものである。
【００２３】
本発明に係るトイレットペーパーは、上述のバージンパルプ及び古紙パルプの構成と、上記坪量、紙厚、乾燥引張強度とすることにより、コンパクト化と風合いのバランスが達成される。換言すれば、各構成の何れかが範囲外となるとその他の構成を数値範囲内に収めることが難しくなったり、製造が極めて困難になるなど、結果的にコンパクト化又は風合いの何れかが充分なものとならない。特に、乾燥引張強度と他の構成とに関していえば、乾燥引張強度が上記範囲内であっても坪量や紙厚が範囲外となると製造時にコンパクトな巻き直径とすることが極めて困難となる。これは、コンパクト化のために製造工程における巻き取り時にテンションを高めて巻き取り操作を行うに必要な柔らかさ（伸び）が確保できず結果的に断紙やゆる巻きとなってコンパクトな巻きにできない等の問題が生ずるのである。そして、特に、紙の伸び等の加工適性を考慮すると、古紙パルプとして上質古紙パルプを用いると、上記コンパクト化と風合いのバランスが効果的に達成される。
【００２４】
さらに、本発明に係るトイレットペーパーは、上記範囲とすることで結果的にソフトネスの範囲が３．２〜４．２ｃＮの範囲になる。このソフトネスの範囲は、使用者が硬質感を感じない、すなわち、柔らかいと感ずる範囲である。なお、本発明に係るソフトネスは、ＪＩＳ  Ｌ  １０９６  Ｅ法に準じたハンドルオメータ法に従って測定した値である。但し、試験片は１００ｍｍ×１００ｍｍの大きさとし、クリアランスは５ｍｍとして実施した。１プライで縦方向、横方向の各々５回ずつ測定し、その全１０回の平均値を、ｃＮを単位として表した。
【００２５】
ここで、本発明に係るトイレットロールは、上記トイレットペーパーを１プライで５４〜５６ｍ、巻径１００．０〜１０３．５ｍｍφで巻き取ったものである。複数枚のトイレットペーパーを積層してなる２プライ以上のものでは、上記の長さを巻き直径で巻き取ることは極めて難しく、本願発明の効果を達成することができない。また、本発明に係るトイレットペーパーの構成においてその長さを５４ｍ未満とすると上記直径の範囲で所望の巻き密度にすることが困難となる。すなわち、１００．０ｍｍφを超えた直径に巻き取ると緩巻きとなって巻きの芯側が竹の子状に飛び出てしまうおそれがある。また、１プライのトイレットロールの製品の多くは、ＪＩＳ規格を参考に５５ｍ前後となっている。このため、５４ｍ未満であると使用者が短いトイレットペーパーであるとの認識が生じ、低価格品としての訴求力が低下する。反対に、５６ｍを超えると風合いを保持しつつ上記の巻径とするのが難しくなる。
【００２６】
ここで、本発明に係るトイレットロールにおける巻径の１００．０〜１０３．５ｍｍφは、一般的な巻径に比して、概ね１〜５ｍｍ程度直径が小さい。トイレットロールは、通常、４〜１２ロールを纏めて包装して商品化され、特に、２〜４個のロールを同じ向きでかつ周面同士が接するように配し、さらに、これを数段積み重ねるといった整列態様でガセット包装して商品化される。そして、このようなトイレットロール商品を段ボール箱に詰めたうえ、これを相当多数、輸送車両に積荷して輸送する。したがって、僅か数ｍｍ程度の巻径を小さくすることでも、一回の輸送個数を増加させることができる。また、トイレットロールは、日常生活品であるため、その出荷も頻繁に行なわれる。したがって、僅か数ｍｍの直径をコンパクト化したことによる輸送個数増の効果は、累積的に積み重なり、物流コストの削減へと繋がる。その一方で、僅か数ｍｍでもコンパクト化することによる風合いや製造への影響が無視できず、また、巻径１００ｍｍφ未満と過度に小さくすると使用者が、不良品又は違和感を感ずる製品となってしまう。
【００２７】
他方で、本発明に係るトイレットロールは、巻密度が０．７５〜０．８５ｍ／ｃｍ2である。巻密度が、０．７５ｍ／ｃｍ2未満では、巻きが緩いため風合いは保持できるが、ロールの巻径に比して巻長さが短く、過度に物流費がかかる。反対に、０．８５ｍ／ｃｍ2を超えると風合いが著しく低下する。なお、巻密度とは、巻き長さ（ｍ）をロール中心軸と直交する面の面積で除した値である。ロール中心軸と直交する面の面積は、巻径（直径：図１における符号Ｌ１）と管芯の直径（図１における符号Ｌ２）とから各部分の面積（仮想断面積）を算出し、巻径に基づく面積から管芯の直径に基づく面積を引いて算出される。紙管直径（紙管径）は、３５〜４５ｍｍφとするのが望ましい。
【００２８】
他方、本発明に係るトイレットペーパーでは、紙力調整及び表面性向上のために柔軟剤を配合することができる。但し、ここでの柔軟剤は、保湿剤、ローション剤のようなトイレットペーパーに外添塗布するものではなく、抄紙原料に内添するものである。ローション剤のように外添塗布するものでは、塗布時の紙力の低下によってコンパクト化するための高いテンションでの巻き取りが困難となり製造が極めて困難となる。また、所望の巻き密度とすることが困難であるとともに、低価格にすることも困難となる。柔軟剤の配合量は、０．８〜２．０ｋｇ／ｔとするのがよい。好ましい柔軟剤としては、アルキル基及び／ 又はアルケニル基を有する非イオン性界面活性剤（Ａ 成分）とアルキル基及び／ 又はアルケニル基を有するカチオン性界面活性剤（Ｂ成分） とを含有するものである。特に、非イオン性界面活性剤（Ａ成分）が、炭素数６〜２４のアルキル基及び／ 又は炭素数６〜２４のアルケニル基を疎水部として有するものであるのが望ましい。なお、Ａ成分の炭素数が６未満であると柔軟効果が高まらない場合があり、炭素数が２４を超えると抄紙系に添加した際の分散性が悪くなる場合がある。
【００２９】
また、本発明に係るトイレットペーパーを製造するにあたっては、繊維原料の叩解を適宜に行なうことができるが、本発明に係るトイレットペーパーでは、古紙パルプの配合によって、叩解操作を省略することが可能である。むしろ、このようにすると、繊維が疎となり所望の柔軟性や厚みにしやすい。
【００３０】
また、抄造時のクレープ率も適宜設定することができる。クレープ率は１５〜２７％が好ましく、より好ましくは２０〜２５％である。ロールへの加工を行う際に、ドローやテンションで巻径の調整を行うことがあるため、上記の範囲とすることで、適度にドローやテンションをかけても紙が千切れる可能性が低く、過度に紙が厚くならないため好ましい。
【００３１】
さらに、本発明に係るトイレットペーパーは、本発明の効果を妨げない範囲でエンボス加工を施したものとすることもできる。このエンボスは、マイクロエンボスやドット型のエンボス、デザインエンボス等の適宜のエンボスパターンとすることができる。但し、エンボスを付与する場合、エンボスパターンの深さは、１．９０ｍｍ以下とするのが望ましい。より好ましくは、０．７ｍｍ〜１．９０ｍｍの範囲内とするのが望ましい。１．９０ｍｍよりも深いと、コンパクト化が困難となる。また、エンボスの深さが０．７５ｍｍよりも浅いとエンボスによる嵩高感や意匠性の発現が不十分となりやすい。本発明に係る好ましいエンボスの例としては、正方形の底面を有する凹部が、その正方向底面の各頂点から隣接する凹部の正方形底面の頂点に対して谷線で連続するように連なるようにして、配列されているものである。この特定のエンボス（以下の実施例においてこのエンボスを特定エンボスと言う）は、本発明に係る効果を発現させやすい。
【００３２】
また、本発明に係るトイレットロールは、紙厚の残存率が９３．０％以上であるのが望ましい。特に９４．０％以上であるのが望ましい。この紙厚の残存率は下記（１）〜（５）のとおりにして算出した値である。この紙厚の残存率が９３．０％以上であれば、コンパクトさと風合いとのバランスが良好であるといえる。
【００３３】
（１）トイレットロールの重量（紙管を含まないトイレットペーパーのみの重量）と、トイレットペーパーが巻かれている部分の体積を算出する。トイレットペーパーが巻かれている部分の体積は、トイレットロールの巻径と紙管の巻径及びトイレットロールの幅から算出する。
（２）（１）のトイレットロールの重量と体積からトイレットロールの密度を算出する。
（３）（２）で算出したトイレットロールの密度をトイレットペーパーの坪量で除算して、トイレットロールの状態での紙厚を算出する。
（４）トイレットロールから引きだしたトイレットペーパーの紙厚を、ダイヤルシックネスゲージ（ＰＥＡＣＯＣＫ  Ｇ型、尾崎製作所製）により測定する。測定は、５箇所の平均とする。
（５）（４）で測定した紙厚を算出したトイレットロールの状態での紙厚で除算し、単位％に換算して紙厚の残存率を算出する。
他方で、本発明に係るトイレットロールは、抄紙工程で得たトイレットペーパーを公知の製造手順に準じて巻き取ることで製造することができる。より具体的には、長尺の紙管を製造する紙管形成工程において長尺の紙管を製造し、この長尺の紙管に抄紙工程で製造したトイレットペーパーを巻いてログを製造し、さらに、このログを幅方向に製品幅（図１における符号Ｌ３の幅）で裁断して個々のトイレットロールとする製造手順において、特にそのログを製造する際に、トイレットペーパーを紙管に巻き付ける際の張力を調整することにより製造することができる。
【実施例】
【００３４】
次いで、本発明のトイレットロールの実施例及び比較例におけるコンパクト化と柔らかさ、ふんわり感について試験し評価した。
【００３５】
各例に係るトイレットロールの構成及びトイレットペーパーの物性・組成は、下記表１のとおりである。なお、古紙パルプは、上質古紙パルプを用いた。また、エンボスは、上記の特定エンボスを付与し、エンボスパターンの深さは１．４５ｍｍとした。柔軟剤は、星光ＰＭＣ株式会社製のＴ−ＦＳ３０１を用いた。この柔軟剤は、上述の好ましい柔軟剤として例示した、アルキル基及び／ 又はアルケニル基を有する非イオン性界面活性剤（Ａ 成分）とアルキル基及び／ 又はアルケニル基を有するカチオン性界面活性剤（Ｂ成分） とを含有するものである。
【００３６】
評価は、被験者１０名に実際に各例に係るトイレットロールを１週間、使用してもらい、「柔らかさ」、「滑らかさ」、「ふんわり感」の各項目について、比較例１（市販品と同じ構成のもの）を基準として、相対評価を行なうこととした。評価は、比較例１を４点として、比較例１よりもとても良い７点、比較例１よりも良い６点、比較例１よりもやや良い５点、比較例１と同程度である４点、比較例１のほうがやや良い３点、比較例１のほうが良い２点、比較例１のほうがとても良い１点、として点数付けを行ない、その平均値を算出して判断することとした。
【００３７】
表中の測定値の測定方法は、下記のとおりである。
【００３８】
〔坪量〕
ＪＩＳ  Ｐ  ８１２４（１９９８）に従って測定した。
【００３９】
〔紙厚〕
ＪＩＳ  Ｐ  ８１１１（１９９８）の条件下で、ダイヤルシックネスゲージ（厚み測定器）「ＰＥＡＣＯＣＫ  Ｇ型」（尾崎製作所製）を用いて上述の厚みの測定方法に従って測定した。
【００４０】
〔乾燥引張強度〕
ＪＩＳ  Ｐ  ８１１３（１９９８）の引張試験に従って測定した。１プライで紙質試験を実施した。
【００４１】
〔伸び〕
ミネベア株式会社製「万能引張圧縮試験機  ＴＧ−２００Ｎ」を用いて測定した。伸び率はＪＩＳ Ｐ ８１１３の「３．定義  ｅ）に記載の「引張破断伸び（stretch at break）」のことである。
【００４２】
〔ソフトネス〕
ＪＩＳ  Ｌ  １０９６  Ｅ法に準じたハンドルオメータ法に従って、上述のとおり測定した。
【００４３】
〔ＭＭＤ〕
ＭＭＤは静摩擦係数の平均偏差ＭＭＤであり、滑らかさの指標の一つである。数値が小さいほど滑らかであり、数値が大きいほど滑らかさに劣るとされる。なお、ＭＭＤの測定方法は、摩擦子の接触面を所定方向に２０ｇ／ｃｍの張力が付与された測定試料の表面に対して２５ｇの接触圧で接触させながら、張力が付与された方向と略同じ方向に速度０．１ｃｍ／ｓで２ｃｍ移動させ、このときの、摩擦係数を、摩擦感テスター  ＫＥＳ−ＳＥ（カトーテック株式会社製）を用いて測定する。その摩擦係数を摩擦距離（移動距離＝２ｃｍ）で除した値がＭＭＤである。なお、摩擦子は、直径０．５ｍｍのピアノ線Ｐを２０本隣接させてなり、長さ及び幅がともに１０ｍｍとなるように形成された接触面を有している。接触面には、先端が２０本のピアノ線Ｐ（曲率半径０．２５ｍｍ）で形成された単位膨出部が形成されているものとした。
【００４４】
【表１】
0005951814.tif 000002
【００４５】
まず、比較例から見ていく。比較例１は、市販品と同等の構成のものでコンパクトではないものである。
【００４６】
比較例２は、坪量が高く、引張強度も高いものであるが、この比較例２は、ロールの巻径をコンパクトにして製造することができなかった。巻径１０４．５ｍｍφを達成できたが、実使用評価は比較例１よりも劣る評価となった。
【００４７】
比較例３は、古紙パルプの配合比率が低いものであるが、この比較例３は、紙厚は薄くできたものの、ロールの巻径をコンパクトにして製造することができなかった。
【００４８】
比較例４は、古紙配合率が多いものであるが、この比較例４は、所定の乾燥引張強度に収めようとすると、紙が伸びづらいため加工時に紙が断紙し、製造することすらできなかった。
【００４９】
比較例５は、坪量が非常に低いものであるが、この比較例５は、巻き取り時のテンションを低くして緩く巻いても所定の巻径と紙厚を確保することができなかった。
【００５０】
比較例６は、巻長さを長くしたものであるが、この比較例６は、ロール加工を行った結果、所定の巻径におさまらず、コンパクトに製造することができなかった。
【００５１】
このように比較例２〜４は、巻径をコンパクトにして製造することが極めて困難で、また、巻径を小さくしようとすると風合いが悪化することが知見された。
【００５２】
次いで、本発明の実施例を見ていくと、ます、比較例１に比して、すべての実施例において巻径を小さくして製造することができた。そのうえ、実使用評価結果を見てみると比較例１と同等又は良好な結果が得られた。特に、紙厚の残存率とふんわり感の評価からして、本発明の実施例は、巻きが良好に行なわれていることが理解できる。
【００５３】
これら比較例及び実施例からして、本発明の構成を採ることによりロールの巻径をコンパクトにでき、しかも、風合いにも優れるトイレットロールとすることができることが示されたといえる。
【符号の説明】
【００５４】
１…トイレットロール、１０…トイレットペーパー、２０…紙管（管芯）、Ｌ１…トイレットロールの巻径（直径）、Ｌ２…トイレットロールの管芯の直径、Ｌ３…トイレットロールの幅。
【要約】
【課題】ロールの巻き密度が高く、しかも、風合いにも優れるトイレットロールを提供する。
【解決手段】
バージンパルプ３０〜７０質量％、古紙パルプ３０〜７０質量％を繊維素材とする坪量１８．５〜２０．５ｇ／ｍ2、紙厚１００〜１２５μｍ、乾燥引張強度の縦が２２０〜３５０ｃＮ／２５ｍｍ、横が８０〜１３０ｃＮ／２５ｍｍのトイレットペーパーが、５４〜５６ｍ、巻径１００．０〜１０３．５ｍｍφで巻き取られた、巻密度が０．７５〜０．８５ｍ／ｃｍ2のトイレットロールにより解決される。
【選択図】図１【図１】
0005951814.tif 000003